Brevet FR2640195A1 — publié le 19900615

] 2640195 Cette invention a trait à des structures composites qui sont obtenues en enroulant un brin de matériau métallique autour ou avec un filament de céramique. On connaît une méthode pour former des structures légères comprenant des filaments de céramique avec des fils de titane tordus autour d'eux. Ces structures sont ensuite enroulées les unes autour des autres à la façon d'une corde à plusieurs brins, à la suite de quoi elles sont formées à chaud. L'avantage obtenu par cette structure connue est que les filaments de céramique sont séparés les uns des autres. Cela est une condition critique dans tous les cas o les structures bobinées doivent être ensuite formées, par pressage à chaud ou de façon similaire, selon les formes définitives. La présente invention vise à foumrnir un perfectionnement supplémentaire dans la fabrication de telles structures légères. Conformément à la présente invention, le procédé de fabrication d'un article léger qui inclut les étapes d'enrouler des fils de métal léger et des filaments de céramique, puis de bobiner la structure résultante à rintérieur d'une préforme, comprend l'étape supplémentaire de remplir les interstices au sein de la préforme avec un métal de façon à donner une structure dense dans la forme finale. L'invention va à présent être décrite au moyen d'un exemple et en faisant référence au dessin joint qui est une vue de l'extrémité d'une structure semblable à une corde de filaments de céramique et de fils légers qui incorpore une forme de réalisation de la présente invention. En se référant au dessin. Des filaments 10 de céramique présentent, entourés autour d'eux, des fils de titane dont certains sont indiqués par le chiffre 12. Les structures de fils enroulés sont ensuite bobinées les unes autour des autres pour constituer, au moins dans le présent exemple, une structure 14 semblable à une corde à trois brins. Tout cela est toutefois connu. Ce qui n'est pas connu est un matériau de matrice en métal 16 qui est infiltré au sein des interstices de la structure après qu'elle a acquis une forme à l'intérieur d'une préforme, par exemple un anneau (non représenté). Le métal infiltré doit être d'un type tel que son point de fusion est inférieur à celui des fils de titane. Par exemple, cela peut être du magnésium, de l'aluminium, un alliage convenable d'aluminium ou du nickel. L'infiltration par le métal peut être effectuée tandis que ce dernier est appliqué sous forme liquide ou sous forme vapeur. Cela implique la nécessité, lors de l'application, de fournir de la chaleur. Donc le procédé d'application à retenir est celui qui garantit le temps minimum pendant lequel la structure sera exposée à la chaleur de 2 2640195 façon à réduire la probabilité de réactions indésirables entre les filaments de céramique et le métal liquide et/ou gazeux. Lorsque le processus d'infiltration est achevé, un ensemble dense est obtenu qui possède la forme finale désirée, évitant ainsi le besoin de comprimer la préforme. Quelle que soit la manière dont des fils métalliques et des filaments de céramique sont bobinés au sein d'une structure de préforme commune, des interstices sont générés. La présente invention est donc applicable à toutes les préformes bobinées. 3 2640195 Revendications: I.- Perfectionnement d'un procédé de fabrication d'un article léger qui inclut les étapes d'enrouler des fils de métal léger et des filaments de céramique, puis de bobiner la structure qui en résulte à l'intérieur d'une préforme, caractérisé en ce que ledit procédé comprend l'étape supplémentaire de remplir les interstices dans la préforme avec un métal (16) de façon à donner une structure dense dans la forme finale. 2.Perfectionnement selon la revendication 1, caractérisé en ce que ladite étape de remplir lesdits interstices est effectuée en déposant le métal (16) dans les interstices sous forme vapeur. 3.- Perfectionnement selon la revendication 1, caractérisé en ce que ladite étape de remplir lesdits interstices est effectuée en déposant le métal (16) dans les interstices sous forme liquide. 4.- Perfectionnement selon l'une quelconque des revendications précédentes, caractérisé en ce que l'étape de remplir les interstices est effectuée avec un métal (16) pris dans un groupe comprenant l'aluminium, un alliage d'aluminium, le magnésium et le nickel. 5.- Structure composite bobinée en métaVcéramique fabriquée selon le procédé revendiqué dans l'une quelconque des revendications 1 à 4 précédentes.